(57)【要約】      （修正有）【課題】カラー画像形成装置において正確な転写を実現することができ、長期間安定して高品質の転写画像を得ることができる等の優れた電気的特性とともに、ベルトの幅方向にかかる荷重による塑性変化による平面性の悪化が発生しにくく、耐久性に優れ、長期間走行させても安定した使用が可能である等の優れた物理的特性を兼ね備えた半導電性ポリイミド樹脂ベルト、特には該半導電性ポリイミド樹脂ベルトからなる中間転写ベルトの提供。【解決手段】カーボンブラック及びポリイミド樹脂を含む半導電性ポリイミド樹脂ベルトであって、該ポリイミド樹脂が、ターフェニル−３，３’，４，４’−テトラカルボン酸二無水物と芳香族ジアミンとをイミド化して得られ、かつ、前記の芳香族ジアミン全量に対して芳香環数が３個及び／又は４個の芳香族ジアミンを５０モル％以上含有する。【選択図】なし【特許請求の範囲】
【請求項１】
カーボンブラック及びポリイミド樹脂を含む半導電性ポリイミド樹脂ベルトであって、
該ポリイミド樹脂が、ターフェニル−３，３’，４，４’−テトラカルボン酸二無水物と芳香族ジアミンとをイミド化して得られ、かつ、前記の芳香族ジアミン全量に対して芳香環数が３個及び／又は４個の芳香族ジアミンを５０モル％以上含有し、
該芳香族ジアミンが、４，４’−ジアミノジフェニルエーテル、４，４’−ジアミノ−パラ−ターフェニル、４，４’−ビス（４−アミノフェノキシ）ビフェニル及びビス［４−（４−アミノフェノキシ）フェニル］エーテルからなる群から選ばれる少なくとも１つの芳香族ジアミンを含むことを特徴とする半導電性ポリイミド樹脂ベルト。
【請求項２】
前記カーボンブラックがオイルファーネス法で製造されたカーボンブラックであり、前記カーボンブラックの窒素吸着比表面積（ＪＩＳ  Ｋ６２１７）が８０〜１５０ｍ２／ｇ、ジブチルナフタレート（ＤＢＰ）吸収量が４０〜１００ｍｌ／１００ｇである、請求項１に記載の半導電性ポリイミド樹脂ベルト。
【請求項３】
前記カーボンブラックの揮発分が２〜５重量％、ｐＨが２〜５である、請求項２に記載の半導電性ポリイミド樹脂ベルト。
【請求項４】
前記カーボンブラックの半導電性ポリイミド樹脂ベルト中の含有量が、１５〜３０重量％である、請求項１〜３のいずれかに記載の半導電性ポリイミド樹脂ベルト。
【請求項５】
前記芳香族ジアミン成分が、４，４’−ジアミノ−パラ−ターフェニルを芳香族ジアミン全量に対して５０〜９０モル％含有することを特徴とする請求項１〜４のいずれかに記載の半導電性ポリイミド樹脂ベルト。
【請求項６】
ＪＩＳ Ｋ７１１３に準じて測定した応力−ひずみ曲線で記録される引張降伏強さ：σｙが１８０ＭＰａ以上であり、引張破断強さ：σｂとの関係が、（引張破断強さ：σｂ）/（引張降伏強さ：σｙ）≧１．１を満たす請求項１〜５のいずれかに記載の半導電性ポリイミド樹脂ベルト。
【請求項７】
表面抵抗率が１×１０8〜１×１０14Ω/□である請求項１〜６のいずれかに記載の半導電性ポリイミド樹脂ベルトからなる電子写真機器の中間転写ベルト。
【請求項８】
ターフェニル−３，３’，４，４’−テトラカルボン酸二無水物と４，４’−ジアミノジフェニルエーテル、４，４’−ジアミノ−パラ−ターフェニル、４，４’−ビス（４−アミノフェノキシ）ビフェニル及びビス［４−（４−アミノフェノキシ）フェニル］エーテルからなる群から選ばれる少なくとも１つの芳香族ジアミンを含み、該芳香族ジアミン全量に対して芳香環数が３個及び／又は４個の芳香族ジアミンを５０モル％以上含有する芳香族ジアミンとを、有機極性溶媒中で反応して得られるポリイミド前駆体溶液に、カーボンブラックを分散させてカーボンブラック分散ポリイミド前駆体溶液組成物を調製し、該カーボンブラック分散ポリイミド前駆体溶液組成物を回転成形法にて管状物に成形し、該成形体を加熱処理してイミド化する半導電性ポリイミド樹脂ベルトの製造方法であって、
（１）回転する円筒金型の内周面に、該カーボンブラック分散ポリイミド前駆体溶液組成物を塗布する工程、
（２）該円筒金型を回転させたまま８０〜１５０℃の温度で加熱して、自己支持性の皮膜を形成する工程、及び
（３）該皮膜を円筒金型の内周面に付着した状態のまま、３００〜３５０℃の温度で加熱してイミド化する工程、
を含むこと特徴とする製造方法。
【発明の詳細な説明】
【技術分野】
【０００１】
本発明は、カラー画像形成装置を備えた電子写真複合機、プリンタ、ファクシミリ、これらの複合機、さらにはデジタル印刷機等の電子写真機器に用いられる半導電性ポリイミド樹脂ベルトとその製造方法に関する。さらに詳しくは、カラー画像形成装置の中間転写ベルト等として使用した場合に、ベルトの幅方向にかかる荷重によるクラックや割れが発生しにくく、耐久性に優れ、長期間走行させても安定した使用が可能である優れた機械的特性を備えている半導電性ポリイミド樹脂ベルトとその製造方法に関する。
【背景技術】
【０００２】
電子写真方式を応用した画像形成装置では、先ず無機又は有機光導電性感光体からなる潜像担持体上に一様な電荷を形成し、画像信号を変調したレーザーや発光ダイオード光等で静電潜像を形成した後、帯電したトナーで前記静電潜像を現像して可視化したトナー像とする。そして、前記トナー像を静電的に中間転写ベルト上へ一次転写し、さらに中間転写ベルト上のトナー像を記録紙に静電的に二次転写して、これを加熱や加圧により定着させることによって、所要の再生画像を得る中間転写方式が知られている。
【０００３】
近年、ＯＡ機器では高速化及び高画質化への対応だけでなくキーパーツの高耐久化が図られ、中間転写ベルトにおいても長期間安定して高品質の転写画像を得るために必要な材料設計が不可欠となってきている。カラー画像形成装置において正確な転写を実現することができ、転写電圧による抵抗変化を防止し、長期間安定して高品質の転写画像を得ることができる等の優れた電気的特性とともに、ベルトの幅方向にかかる荷重による塑性変形による平面性の悪化がなく、屈曲耐久性に優れ、長期間走行させても安定した使用が可能である等の優れた物理的特性を兼ね備えた中間転写ベルトに仕上げることが重要な技術と位置付けされている。
【０００４】
中間転写ベルトに用いることができる半導電性ベルトとしては、機械特性や耐熱性に優れたポリイミド樹脂フィルムに導電性フィラーを配合したものが知られている。
【０００５】
そのような導電性ベルトとして、例えば、高い機械強度を備えるポリイミド樹脂にアセチレンブラック、ケッチェンブラック等の導電性カーボンブラックを添加した導電性ポリイミドシームレスベルトが知られている（例えば、特許文献１参照）。
【０００６】
また、３,３’,４,４’−ビフェニルテトラカルボン酸二無水物とｐ−フェニレンジアミンとを反応させた高分子量のポリアミド酸溶液を原料とし、これに導電フィラーを分散させた原料溶液から得られる半導電性ポリイミド樹脂ベルトが知られている（例えば、特許文献２〜４参照）。
【０００７】
しかし、これらの半導電性ポリイミド樹脂ベルトは、剛直なポリイミド樹脂を使用しているため剛性は充分であるが、柔軟性がないため、長期使用において、ベルト端部から割れが生じやすいという問題があった。
【０００８】
さらに、３,３’,４,４’−ビフェニルテトラカルボン酸二無水物と屈曲性を有する４，４’−ジアミノジフェニルエーテルを反応させた高分子量のポリアミド酸溶液を原料とし、これにｐＨ２〜４のカーボンブラックを分散させた原料溶液から得られる半導電性ポリイミド樹脂ベルト（例えば、特許文献５参照）、３，３’，４，４’−ビフェニルテトラカルボン酸二無水物とｐ−フェニレンジアミンと４，４’−ジアミノジフェニルエーテルとの共重合体からなるベルトの製造方法（例えば、特許文献６参照）が知られている。
【０００９】
特許文献５及び６のように、ジアミン化合物として、屈曲性を有する４，４’−ジアミノジフェニルエーテルを用いた場合、剛直性が緩和されるため柔軟性が付与され、ベルト端部の割れは生じにくくなる。しかし、剛性が不充分であるため、長期使用において、ベルトの幅方向にかかる荷重により塑性変形し、平面性が悪化するという問題があった。この平面性の悪化は、画像形成装置の中間転写ベルトとして使用した際、白抜けや色ズレ等の問題を引き起こすことが知られている。
【００１０】
また、テトラカルボン酸二無水物として、３，３’，４，４’−ビフェニルテトラカルボン酸二無水物とピロメリット酸二無水物、芳香族ジアミンとしてｐ−フェニレンジアミンとジアミノジフェニルスルホンとの共重合体からなるベルトの製造方法が知られている（例えば、特許文献７参照）。
【００１１】
半導電性ポリイミド樹脂のシームレスベルトを精度よく製造する方法としては、従来回転成形法が検討されている。特許文献２〜７では、ポリイミド樹脂の前駆体溶液を円筒金型の内周面に塗布、遠心成形して被膜を形成した後、被膜がそれ自体支持できるまで一部溶媒の除去及び一部イミド転化を行った後、前記金型から剥離し、管状金型の外周に差し替えて溶媒の除去及びイミド転化反応の完結を行う方法にて製造されている。３，３’，４，４’−ビフェニルテトラカルボン酸二無水物を主成分とするポリアミド酸溶液を用いた場合、回転成形法の後、金型に貼り付いた状態でイミド転化を完結させようとすると、溶媒揮発やイミド化反応での体積収縮力やイミド化反応での強い面配向による収縮応力で円筒金型の内面から剥がれてしまうため、イミド転化の工程においては円筒金型から剥離し、管状金型の外周に差し替えて行われる。
【００１２】
しかしながら、上記のように管状金型を用いてイミド転化する場合、剥離ベルトに残存する溶媒が蒸発した蒸発分が抜けきらず、ベルトと管状金型の間に溜まることによってベルトの膨らみが発生する、イミド化反応時に生じるベルトの収縮によってベルト平面性が悪化し、そして波打ちが発生する等の問題があった。
【先行技術文献】
【特許文献】
【００１３】
【特許文献１】特開平５−０７７２５２号公報
【特許文献２】特開平７−１５６２８７号公報
【特許文献３】特開平１０−６３１１５号公報
【特許文献４】特開平１０−８３１２２号公報
【特許文献５】特開２０００−２８１９０２号公報
【特許文献６】特開２００３−２６６４５４号公報
【特許文献７】特開２００６−２０６７７８号公報
【発明の概要】
【発明が解決しようとする課題】
【００１４】
本発明の目的は、カラー画像形成装置において正確な転写を実現することができ、長期間安定して高品質の転写画像を得ることができる等の優れた電気的特性とともに、ベルトの幅方向にかかる荷重による塑性変化による平面性の悪化が発生しにくく、耐久性に優れ、長期間走行させても安定した使用が可能である等の優れた物理的特性を兼ね備えた半導電性ポリイミド樹脂ベルト、特には該半導電性ポリイミド樹脂ベルトからなる中間転写ベルトを提供することである。
【課題を解決するための手段】
【００１５】
本発明者らは、上記の課題を解決するために鋭意研究を行った結果、ターフェニル−３，３’，４，４’−テトラカルボン酸二無水物と芳香族ジアミンとをイミド化して得られ、芳香環数が３個及び／又は４個の芳香族ジアミンを、前記の芳香族ジアミン全量に対して５０モル％以上含有することを特徴とするポリイミド樹脂にカーボンブラックを充填した半導電性ポリイミド樹脂ベルトが、上記の目的を達成できることを見出した。この知見に基づいてさらに発展させることにより本発明を完成するに至った。
【００１６】
即ち、本発明は下記の半導電性ポリイミド樹脂ベルト、およびその製造方法を提供する。
【００１７】
項１．カーボンブラック及びポリイミド樹脂を含む半導電性ポリイミド樹脂ベルトであって、該ポリイミド樹脂が、ターフェニル−３，３’，４，４’−テトラカルボン酸二無水物と芳香族ジアミンとをイミド化して得られ、かつ、前記の芳香族ジアミン全量に対して芳香環数が３個及び／又は４個の芳香族ジアミンを５０モル％以上含有することを特徴とする半導電性ポリイミド樹脂ベルト。
項２．前記芳香族ジアミン成分が、４，４’−ジアミノ−パラ−ターフェニルを芳香族ジアミン全量に対して５０〜９０モル％含有することを特徴とする項１に記載の半導電性ポリイミド樹脂ベルト。
項３．前記芳香族ジアミン成分が、４，４’−ジアミノジフェニルエーテル、４，４’−ジアミノ−パラ−ターフェニル、４，４’−ビス（４−アミノフェノキシ）ビフェニル及びビス［４−（４−アミノフェノキシ）フェニル］エーテルからなる群から選ばれる少なくとも１つの芳香族ジアミンを含むことを特徴とする項１又は２に記載の半導電性ポリイミド樹脂ベルト。
項４．ＪＩＳ Ｋ７１１３に準じて測定した応力−ひずみ曲線で記録される引張降伏強さ：σｙが１８０ＭＰａ以上であり、引張破断強さ：σｂとの関係が、
（引張破断強さ：σｂ）/（引張降伏強さ：σｙ）≧１．１
を満たす項１〜３のいずれかに記載の半導電性ポリイミド樹脂ベルト。
項５．表面抵抗率が１×１０8〜１×１０14Ω/□である項１〜４のいずれかに記載の半導電性ポリイミド樹脂ベルトからなる電子写真機器の中間転写ベルト。
項６．ターフェニル−３，３’，４，４’−テトラカルボン酸二無水物と芳香族ジアミンとを、有機極性溶媒中で反応して得られるポリアミド酸溶液に、カーボンブラックを分散させてカーボンブラック分散ポリアミド酸溶液組成物を調製し、該カーボンブラック分散ポリアミド酸溶液組成物を回転成形法にて管状物に成形し、該成形体を加熱処理してイミド化する半導電性ポリイミド樹脂ベルトの製造方法であって、
（１）回転する円筒金型の内周面に、該カーボンブラック分散ポリアミド酸溶液組成物を塗布する工程、
（２）該円筒金型を回転させたまま８０〜１５０℃の温度で加熱して、自己支持性の皮膜を形成する工程、及び
（３）該皮膜を円筒金型の内周面に付着した状態のまま、３００〜３５０℃の温度で加熱してイミド化する工程、
を含むこと特徴とする製造方法。
【００１８】
以下、本発明を詳細に説明する。
【００１９】
１．半導電性ポリイミド樹脂ベルト
本発明は、カーボンブラック及びポリイミド樹脂を含む半導電性ポリイミド樹脂ベルトであって、該ポリイミド樹脂が、ターフェニル−３，３’，４，４’−テトラカルボン酸二無水物と芳香族ジアミンとをイミド化して得られ、かつ、前記の芳香族ジアミン全量に対して芳香環数が３個及び／又は４個の芳香族ジアミンを５０モル％以上含有することを特徴とする半導電性ポリイミド樹脂ベルトに関する。
【００２０】
１．１ ポリイミド樹脂
本発明で用いるポリイミド樹脂としては、ターフェニル−３，３’，４，４’−テトラカルボン酸二無水物と芳香族ジアミン全量に対して芳香環数が３個及び／又は４個の芳香族ジアミンを５０モル％以上含有する芳香族ジアミンとをイミド化して得られるポリイミド樹脂であれば特に限定されるものではない。
【００２１】
ターフェニル−３，３’，４，４’−テトラカルボン酸二無水物とは、芳香族環を３個有するものであり、下記のような構造を有するものである。
【００２２】
【化１】
2014122350.tif 000002
【００２３】
本発明で用いるカルボン酸二無水物成分としては、ターフェニル−３，３’，４，４’−テトラカルボン酸二無水物を用いるものであるが、本発明の効果を損なわない範囲で、ターフェニル−３，３’，４，４’−テトラカルボン酸二無水物以外のカルボン酸二無水物を含んでいてもよい。
【００２４】
ターフェニル−３，３’，４，４’−テトラカルボン酸二無水物以外のカルボン酸二無水物としては、ピロメリット酸二無水物、３，３’，４，４’−ジフェニルテトラカルボン酸二無水物、３，３’，４，４’−ベンゾフェノンテトラカルボン酸二無水物、１，２，５，６−ナフタレンテトラカルボン酸二無水物、２，３，６，７−ナフタレンテトラカルボン酸二無水物、１，４，５，８−ナフタレンテトラカルボン酸二無水物、４，４’−スルホニルジフタル酸二無水物、４，４’−オキシジフタル酸二無水物等の公知の酸無水物等を挙げることができる。
【００２５】
本発明で用いる芳香族ジアミン成分としては、芳香族ジアミン全量に対して芳香環数が３個及び／又は４個の芳香族ジアミンを５０モル％以上含有するものであればよく、特に限定されるものではない。
【００２６】
本発明においては、芳香族ジアミン全量に対して芳香環数が３個及び／又は４個の芳香族ジアミンを５０モル％以上含有するものであるが、６０モル％以上含有することが好ましく、７０モル％以上含有することがより好ましい。また、上限値は特に限定されないが、例えば、１００モル％であることが好ましい。芳香環数が３個及び／又は４個の芳香族ジアミンを前記範囲で含有することにより、得られた半導電性ポリイミド樹脂ベルトの剛性と強靭性のバランスが良好であり、耐久性に優れ、長期間走行させた場合でも、ベルトの平面度が悪化することがないため好ましい。
【００２７】
芳香環数が３個の芳香族ジアミンとしては、
【００２８】
【化２】
2014122350.tif 000003
【００２９】
等を挙げることができる。
【００３０】
芳香環数が４個の芳香族ジアミンとしては、
【００３１】
【化３】
2014122350.tif 000004
【００３２】
等を挙げることができる。
【００３３】
これらの芳香環数が３個の芳香族ジアミン、芳香環数が４個の芳香族ジアミンの中から１種単独で又は２種以上を混合して用いることができる。
【００３４】
これらの中でも４，４’−ジアミノ−パラ−ターフェニルを含む芳香族ジアミンを用いることが好ましく、その場合の含有量としては、芳香族ジアミン全量に対して４，４’−ジアミノ−パラ−ターフェニルを５０〜９０モル％含有することが好ましく、６０〜８０モル％含有することがより好ましく、７０〜８０モル％含有することがさらに好ましい。４，４’−ジアミノ−パラ−ターフェニルを前記範囲で含有することにより、得られた半導電性ポリイミド樹脂ベルトの剛性と強靭性のバランスが良好であり、耐久性に優れ、長期間走行させた場合でも、ベルトの平面度が悪化することがないため好ましい。
【００３５】
また、本発明で用いる芳香族ジアミン成分としては、芳香環数が３個の芳香族ジアミンと芳香環数が４個の芳香族ジアミンの両方を含むことが好ましく、その配合割合としては、３個の芳香族ジアミン：芳香環数が４個の芳香族ジアミン＝３０：７０〜８０：２０（モル比）となることが好ましく、５０：５０〜７０：３０（モル比）となることがより好ましい。前記範囲で含有することにより、得られた半導電性ポリイミド樹脂ベルトの剛性と強靭性のバランスが良好であり、耐久性に優れ、長期間走行させた場合でも、ベルトの平面度が悪化することがないため好ましい。
【００３６】
また、芳香環数が３個の芳香族ジアミンと芳香環数が４個の芳香族ジアミンの組合せとしては、４，４’−ジアミノ−パラ−ターフェニルと４，４’−ビス（４−アミノフェノキシ）ビフェニル、又は、４，４’−ジアミノ−パラ−ターフェニルとビス［４−（４−アミノフェノキシ）フェニル］エーテルの組合せであることが好ましい。
【００３７】
また、本発明において使用できる、前記芳香環数が３個及び／又は４個の芳香族ジアミン以外の芳香族ジアミン成分としては、パラフェニレンジアミン、メタフェニレンジアミン、４，４’−ジアミノジフェニルエーテル、４，４’−ジアミノジフェニルメタン、４，４’−ジアミノジフェニルスルホン、４，４’−ジアミノジフェニルサルファイド、ベンジジン、１，５−ナフタレンジアミン、２，６−ナフタレンジアミン等を挙げることができ、これらの中でも４，４’−ジアミノジフェニルエーテルが好ましい。
【００３８】
本発明で用いるポリイミド樹脂は、下記一般式（１）で示される、ターフェニル−３，３’，４，４’−テトラカルボン酸二無水物に由来する構造単位を含む。
【００３９】
【化４】
2014122350.tif 000005
【００４０】
また、本発明で用いるポリイミド樹脂は、下記一般式（２）〜（６）で示される構造単位のいずれか１種以上を含むことが好ましい。
【００４１】
【化５】
2014122350.tif 000006
【００４２】
【化６】
2014122350.tif 000007
【００４３】
【化７】
2014122350.tif 000008
【００４４】
【化８】
2014122350.tif 000009
【００４５】
【化９】
2014122350.tif 000010
【００４６】
前記一般式（２）〜（６）で示される構造単位は、４，４’−ジアミノ−パラ−ターフェニル、１，４−ビス（４−アミノフェノキシ）ベンゼン、４，４’−ビス（４−アミノフェノキシ）ビフェニル、ビス［４−（４−アミノフェノキシ）フェニル］エーテル、ビス［４−（４−アミノフェノキシ）フェニル］スルホンに由来する単位構造である。
【００４７】
本発明で用いるポリイミド樹脂としては、酸二無水物成分由来の構造単位（１）とジアミン成分由来の構造単位（２）〜（６）からなる下記繰り返し単位を含むポリイミド樹脂が好ましい。
【００４８】
【化１０】
2014122350.tif 000011
【００４９】
ポリイミド樹脂の合成方法としては特に限定されるものではなく、通常用いられている方法を採用することができるが、前記カルボン酸二無水物成分と芳香族ジアミン成分との略等モル量とを、有機極性溶媒中で反応してポリイミド前駆体溶液を製造し、その後加熱処理によりイミド化する方法が好ましい。
【００５０】
有機極性溶媒としては、特に限定されるものではないが、非プロトン系有機極性溶媒が好ましく、例えば、Ｎ−メチル−２−ピロリドン（以下、「ＮＭＰ」と言うこともある）、Ｎ，Ｎ−ジメチルホルムアミド、Ｎ，Ｎ−ジエチルホルムアミド、Ｎ，Ｎ−ジメチルアセトアミド、ジメチルスルホキシド、ヘキサメチルホスホアミド、１，３−ジメチル−２−イミダゾリジノン等を挙げることができ、これらのうちの１種又は２種以上の混合溶媒であってもよい。これらの中でも、沸点が２００℃以上と高く、熱イミド化中に膜から揮発しにくく、残留溶媒の可塑化効果によりイミド化が進行しやすくなる等の点から、ＮＭＰが特に好ましい。
【００５１】
ポリイミド前駆体溶液の２５℃における粘度は、特に限定されるものではないが、例えば、３.０〜５０Ｐａ・ｓであることが好ましく、５．０〜２０Ｐａ・ｓであることがより好ましい。
【００５２】
前述のように、ターフェニル−３，３’，４，４’−テトラカルボン酸二無水物と芳香族ジアミン全量に対して芳香環数が３個及び／又は４個の芳香族ジアミンを５０モル％以上含有する芳香族ジアミンとをイミド化して得られるポリイミド樹脂を用いることにより、得られた半導電性ポリイミド樹脂ベルトの剛性と強靭性のバランスが良好であり、耐久性に優れ、長期間走行させた場合でも、ベルトの平面度が悪化することがないため好ましい。
【００５３】
本発明においては、カーボンブラックをポリイミド前駆体溶液に混合してカーボンブラック分散ポリイミド前駆体溶液組成物（以下、前駆体溶液組成物とする）を製造するが、混合方法としては、カーボンブラックがポリイミド前駆体溶液中に均一に混合、分散される方法であれば特に制限はなく、例えば、サンドミル、ビーズミル、超音波ミル、３本ロール等を用いた方法を挙げることができる。
【００５４】
前駆体溶液組成物中のカーボンブラックの含有量は、前駆体溶液組成物中の全固形分中１５〜３０重量％であることが好ましく、１８〜２６重量％であることがより好ましい。
【００５５】
ここで、前記前駆体溶液組成物中のカーボンブラックの含有量とは、該溶液から得られる半導電性ポリイミド樹脂ベルト中のカーボンブラック含有量と同様である。
【００５６】
したがって、本発明の半導電性ポリイミド樹脂ベルト中には、ポリイミド樹脂を７０〜８５重量％含むことが好ましく、７４〜８２重量％含むことがより好ましい。
【００５７】
なお、本発明の効果に悪影響を与えない範囲で、上記組成物中にイミダゾール系化合物（２−メチルイミダゾール、１,２−ジメチルイミダゾール、２−メチル−４−メチルイミダゾール、２−エチル−４−エチルイミダゾール、２−フェニルイミダゾール）、界面活性剤（フッ素系界面活性剤等）等の添加剤を加えてもよい。
【００５８】
上記方法によりカーボンブラックが均一分散された前駆体溶液組成物を製造することができる。
【００５９】
溶液中に分散しているカーボンブラックの平均粒径は、０．１〜０．５μｍであることが好ましく、０．１〜０．３μｍであることがより好ましい。また、分散しているカーボンブラックの最大粒子径は１μｍ以下であることが好ましく、０．６μｍ以下であることがより好ましい。最大粒子径の下限値は特に限定されるものではないが、０．２μｍ以上であることが好ましい。
【００６０】
１．２ カーボンブラック
本発明で使用するカーボンブラックとしては、特に限定されるものではないが、例えば、カーボンブラック粒子表面にポリマーをグラフト化させたり、絶縁材を被覆したりすることで導電特性を制御したカーボンブラック；カーボンブラック粒子表面に酸化処理を施したカーボンブラック等を挙げることができる。これらの中でも、オイルファーネス法のカーボンブラックは、燃料を燃やした１４００℃以上の高温ガス中で炭化水素を還元雰囲気で熱分解して製造されるため、粒子内部や表面の酸素含有量や不純物が著しく少なく、結晶子が発達するため好ましい。また、カーボンブラックの揮発分含有量を調整できる点から、オイルファーネス法で製造されたカーボンブラックをさらに酸化処理することが好ましい。
【００６１】
以下に、オイルファーネス法で製造されたカーボンブラックをさらに酸化処理したカーボンブラックについて説明する。
【００６２】
酸化処理で用いる酸化剤としては、硝酸を含む窒素酸化物、オゾン、次亜塩素酸類、硫酸ガス等の酸化剤を挙げることができる。これらの中でも、酸化処理後のカーボンブラックに酸化剤の残存が少なく、未分解原料炭化水素（ＰＡＨ）が分解される点から、オゾンを含む酸化剤が好ましく、オゾンが特に好ましい。未分解原料炭化水素（ＰＡＨ）は可能な限り少ない方が良く、具体的には１０ｐｐｍ以下であればよい。
【００６３】
前述したように、オイルファーネス法で製造されたカーボンブラックをさらに酸化処理することにより、カーボンブラックの揮発分含有量を調整することができる。カーボンブラックの揮発分含有量としては、２〜５重量％であることが好ましく、２．５〜５重量％がより好ましい。
【００６４】
酸化処理により揮発分２〜５重量％に調整されたカーボンブラックの表面には、フェノール性水酸基やカルボニル基、カルボキシル基等の酸素官能基（特に、カルボキシル基）を含むため、ポリイミド前駆体溶液組成物中での該カーボンブラックの流動性及び分散安定性が向上し、またポリイミド樹脂への親和性も向上する。
【００６５】
また、オイルファーネス法で製造された同じ比表面積及びジブチルフタレート（ＤＢＰ）吸収量のカーボンブラックであれば、その揮発分量と粉体抵抗はほぼ比例関係にある。該カーボンブラック表面の揮発分である酸素官能基は、π電子の流れを阻害する絶縁物として働くため、酸化処理されていないオイルファーネス法によるカーボンブラックよりも粉体抵抗が大きくなる。従って、揮発分を上記の範囲に設定することにより、カーボンブラックの粉体抵抗を３〜３０Ω・ｃｍ程度の高い値で制御することができる。
【００６６】
そのため、半導電性ポリイミド樹脂ベルトの表面抵抗率を所望の範囲（１０8〜１０14Ω／□）に設定する場合に、ポリイミド樹脂中に該カーボンブラックを高充填（半導電性ポリイミド樹脂ベルト（ポリイミド樹脂とカーボンブラックの総重量）中、カーボンブラックが１５〜３０重量％）することができる。これにより、カーボンブラック同士の連鎖による導電性が付与され、外部環境や印加電圧に影響を受けにくい安定した電気特性を有する半導電性ポリイミド樹脂ベルトを得ることができる。換言すれば、本発明の半導電性ポリイミド樹脂ベルト中にカーボンブラックが１５〜３０重量％の高含有量に制御できることになる。
【００６７】
なお、カーボンブラックの揮発分は、実施例に記載の方法により測定される。
【００６８】
揮発分が２％未満のカーボンブラック（例えば、三菱化学（株）製 三菱カーボンブラック「ＭＡ１１」「ＭＡ１００」、デクサ製「Ｐｒｉｎｔｅｘ ９５」「Ｐｒｉｎｔｅｘ Ｌ６」等）では、ポリイミド前駆体溶液に対する親和性に問題があり、分散後にファンデルワールス力によって２次凝集体を形成しやすい傾向がある。
【００６９】
また、揮発分が５％を超えるカーボンブラック（例えば、デクサ製「Ｃｏｌｏｒ Ｂｌａｃｋ ＦＷ２００」「Ｓｐｅｃｉａｌ Ｂｌａｃｋ ５」「Ｓｐｅｃｉａｌ Ｂｌａｃｋ ４」「Ｐｒｉｎｔｅｘ １５０Ｔ」等）は、チャンネル法のカーボンブラックがほとんどであり、水素や酸素以外に、硫黄や未分解原料炭化水素（ＰＡＨ）等の不純物が多く含まれ、この不純物がポリイミド樹脂等のバインダー樹脂本来の機械的特性を低下させる傾向がある。
【００７０】
また、オイルファーネス法のカーボンブラックを揮発分が５％を超えるように酸化処理した場合、粉体抵抗が大幅に高くなるため（絶縁性カーボンブラックになるため）、中間転写ベルトとして必要な表面抵抗率１０8〜１０14Ω／□を実現できない傾向がある。
【００７１】
本発明で使用するカーボンブラックの窒素吸着比表面積（ＪＩＳ Ｋ６２１７）は、８０〜１５０ｍ2／ｇであることが好ましく、９０〜１３０ｍ2／ｇであることがより好ましい。
【００７２】
一般にカーボンブラックを各種の方法で酸化すると、比表面積が大きくなるほど酸素官能基は多く付与される。しかし、カーボンブラックの粉体抵抗やこれを各種材料に配合した際の物性は、酸素官能基の絶対量でなく単位表面に付与している酸素官能基の数と相関している。
【００７３】
窒素吸着比表面積が８０ｍ2／ｇ未満であると、ポリイミド前駆体溶液との親和性が得られず粉体抵抗も充分に高い値にならない傾向がある。また、１５０ｍ2／ｇを超えると、高比表面積のカーボンブラック、即ち一次粒子が小さいか又は同一粒子径においても細孔を形成したカーボンブラックとなり、酸素官能基を付与しても結果的にカーボンブラックの粉体抵抗が高くならないため、カーボンブラック含有量が高い（例えば、１５重量％以上の高濃度で充填した）半導電性ポリイミド樹脂ベルトが得られない傾向がある。つまり、カーボンブラック充填量が低い半導電性ポリイミド樹脂ベルトしか得られない傾向がある。
【００７４】
本発明で使用するカーボンブラックのｐＨは、２〜５であることが好ましく、２〜４であることがより好ましく、２〜３であることがさらに好ましい。
【００７５】
また、本発明で使用するカーボンブラックのジブチルフタレート（ＤＢＰ）吸収量は、４０〜１００ｍｌ/１００ｇであることが好ましく、５０〜９０ｍｌ/１００ｇであることがより好ましい。ＤＢＰ吸収量が１００ｍｌ/１００ｇを超えると、酸化処理を施してもカーボンブラックの粉体抵抗が高くならないため、カーボンブラックを１５重量％以上の高濃度で充填した半導電性ポリイミド樹脂ベルトが得られない傾向がある。ＤＢＰ吸収量が４０ｍｌ/１００ｇ未満であると、粉体抵抗が高くなりすぎるため、該固形分中のカーボンブラック濃度は３０重量％を超えて充填しないと半導電性ポリイミド樹脂ベルトが得られなくなる。
【００７６】
本発明の半導電性共重合ポリイミドベルトの表面抵抗率は、１×１０8〜１×１０14Ω/□であることが好ましく、１×１０9〜１×１０14Ω/□であることがより好ましく、１×１０10〜１×１０13Ω/□であることがより好ましい。表面抵抗率がこの範囲にあることで、中間転写ベルトに電荷が蓄積することがなく、転写時に発生するトナー飛散の抑制と中間転写ベルトの自己除電機能を両立させることができるため好ましい。
【００７７】
本発明の半導電性ポリイミド樹脂ベルト、特に、半導電性ポリイミド樹脂ベルトからなる電子写真機器の中間転写ベルトの材料設計において、引張降伏強さ：σｙと引張破断強さ：σｂとは、ベルトとしての材料設計の重要な強度因子であり、少なくとも引張降伏強さ：σｙは１８０ＭＰａであることが好ましく、１９５ＭＰａであることがより好ましい。引張降伏強さ：σｙがこの範囲にあることで、ベルトの厚みを８０μｍ以下に薄くしてもベルトの幅方向にかかる荷重による塑性変形を起こさないため好ましい。塑性変形（伸びによる寸法変化）を起こすとベルト自体の平面度が悪化し、このことが画像ムラを起こすため好ましくない。
【００７８】
また、引張破断強さ：σｂは、引張降伏強さ：σｙより大きいことも必要で、ベルト回転の耐寿命（タフネス）に寄与する。したがって、σｂ/σｙ≧１.１であること好ましく、σｂ/σｙ≧１．１５であることがより好ましい。σｂ/σｙが１．１未満では、塑性変形する前にベルトが破壊する傾向がある。
【００７９】
ここで、引張破断強さ：σｂと引張降伏強さ：σｙは、ＪＩＳ Ｋ７１１３に準じて測定した応力−ひずみ曲線で記録される引張破断強さと引張降伏強さである。
【００８０】
本発明の半導電性ポリイミド樹脂ベルトのベルト幅方向の平面度が２ｍｍ以下であることが好ましく、１．５ｍｍ以下であることがより好ましい。平面度がこの範囲にあることでベルト駆動を行う駆動ロールと中間転写ベルトとの密着性が保たれ、高精度の画像あわせが可能となるため好ましい。ここで、平面度とは実施例に記載の方法により測定される値をいう。
【００８１】
また、本発明の半導電性ポリイミド樹脂ベルトの製造方法は、特に限定されるものではないが、下記方法により製造することが好ましい。
【００８２】
２．導電性ポリイミド樹脂ベルトの製造方法
本発明は、ターフェニル−３，３’，４，４’−テトラカルボン酸二無水物と芳香族ジアミンとを、有機極性溶媒中で反応して得られるポリイミド前駆体溶液（ポリアミド酸溶液とも言う）に、カーボンブラックを分散させてカーボンブラック分散ポリイミド前駆体溶液組成物（カーボンブラック分散ポリアミド酸溶液組成物とも言う）を調製し、該カーボンブラック分散ポリイミド前駆体溶液組成物を回転成形法にて管状物に成形し、該成形体を加熱処理してイミド化する半導電性ポリイミド樹脂ベルトの製造方法であって、
（１）回転する円筒金型の内周面に、該カーボンブラック分散ポリイミド前駆体溶液組成物を塗布する工程、
（２）該円筒金型を回転させたまま８０〜１５０℃の温度で加熱して、自己支持性の皮膜を形成する工程、及び
（３）該皮膜を円筒金型の内周面に付着した状態のまま、３００〜３５０℃の温度で加熱してイミド化する工程、
を含むこと特徴とする製造方法に関する。
【００８３】
以下、カーボンブラック分散ポリイミド前駆体溶液組成物（以下、前駆体溶液組成物とする）を使った半導電性ポリイミド樹脂ベルトの製造方法について説明する。
【００８４】
なお、前記製造方法で用いる前駆体溶液組成物としては、本明細書に記載されているいずれの前駆体溶液組成物も好適に用いることができる。
【００８５】
前駆体溶液組成物は、回転する円筒金型の内周面に、該前駆体溶液組成物を均一な厚さで塗布する。円筒金型の回転速度としては特に限定されるものではないが、重力加速度の０．５〜１０倍の遠心加速度で低速回転することが好ましい。重力加速度の０．５〜１０倍の遠心加速度という低速回転で、前駆体溶液組成物が供給されることで回転方向に受けるせん断力が小さく、分子鎖の配向やカーボンブラック等のフィラーのストラクチャー配向を抑制できる。
【００８６】
前記の遠心加速度が重力加速度の０．５倍未満であると、供給された前駆体溶液組成物が円筒金型の内周面に密着せずに流れ落ちる（たれ）危険性がある。一方、重力加速度の１０倍より大きくなると、供給時に受ける回転方向へのせん断力による分子鎖の配向やカーボンブラック等のフィラーのストラクチャー配向だけでなく、遠心力による前駆体溶液組成物の流動が発生し、平面度に影響を与える傾向がある。
【００８７】
なお、本発明で使用する遠心加速度（Ｇ）は、下記式から導かれる。
【００８８】
Ｇ(ｍ／ｓ2)＝ｒ・ω2＝ｒ・(２・π・ｎ)2
【００８９】
ここで、ｒは円筒金型の半径（ｍ）、ωは角速度（ｒａｄ／ｓ）、ｎは１秒間での回転数（６０秒間の回転数がｒ.ｐ.ｍ.）を示す。比較する重力加速度（ｇ）は、９．８ (ｍ／ｓ2)である。
【００９０】
前駆体溶液組成物の供給手段は、ノズル法やスプレー法で吐出させながら回転する円筒金型の回転軸方向に移動させることによって、円筒金型の内周面に前駆体溶液組成物を均一な厚みで塗布する。ここで、均一な厚みとは、円筒金型の内周面に塗布平均厚みに対して±５％の範囲で塗布することをいう。
【００９１】
前駆体溶液組成物の供給手段としては、前駆体溶液組成物を霧化することで、供給時の流動を限りなく小さく、回転する円筒金型の内周面に瞬間的に密着できる点、前駆体溶液組成物の粘度にもあまり影響されず同一回転速度下で原料供給できる点、薄い厚みの塗膜を容易に得ることができ、前駆体溶液組成物の不揮発分濃度を高く設定することが可能である点から、スプレー法が好ましい。
【００９２】
塗布ヘッドの形状は、特に制約はなく、円形や矩形等、適時使用できる。また、その大きさも特に制約はなく、吐出される前駆体溶液組成物の粘度との組み合わせによって、適正な吐出圧力となるように設計することが可能である。
【００９３】
スプレーヘッドと円筒金型の距離は任意でよく、５〜２００ｍｍ程度が好ましい。吐出圧力の方式には特に制限はないが、圧縮空気や高粘度液対応のモーノポンプ、ギヤポンプ等が用いられる。
【００９４】
このように円筒金型の内周面に均一な厚みで前駆体溶液組成物を塗布した場合は、円筒金型の高速回転、即ち、遠心力によって前駆体溶液組成物を流動させ塗膜の膜厚を均一にさせる必要はない。遠心力を利用した回転成形では、原料を供給後、遠心力により前駆体溶液組成物を円筒金型の内面に均一に流延させる。そして遠心力によって生じる流動によってカーボンブラックの粒子が流動方向にストラクチャーを成形したように並ぶ。そのため、これによってポリイミド製中間転写ベルトの電気特性に悪影響を引き起こす場合がある。これに対し、高速回転させない本発明の方法によれば、この様な問題はほとんど生じない。
【００９５】
円筒金型の内周面には、ポリイミド樹脂が密着しないように、離型剤を塗布することが好ましい。離型材の種類に制限はないが、前駆体溶液組成物の溶媒や加熱反応時に樹脂から発生する水の蒸気等に侵されないものであれば特に限定はない。
【００９６】
液体樹脂の皮膜形成工程においては、重量加速度の０．５〜１０倍の遠心加速度で低速回転させたまま、８０〜１５０℃（好ましくは、１００〜１４０℃）の温度で溶媒を揮発して固形分濃度を４０重量％以上とすることで円筒金型の内周面に自己支持性を有する皮膜を形成することで達成できる。
【００９７】
ポリイミド樹脂皮膜形成工程においては、ポリイミド樹脂の種類によって異なるが円筒金型の内周面に付着した状態のまま、６０〜１２０分間で約２５０℃に上昇する。次に完全にポリイミド転化する温度、例えば３００〜３５０℃で３０〜９０分間、皮膜を加熱させることでポリイミド樹脂皮膜を形成することができる。皮膜形成を円筒金型の内周面に付着した状態で行うことで、イミド化反応や溶媒揮発で起こる収縮を抑えてその応力でポリマー鎖を面内方向に均一配向させることが可能となる。
【００９８】
以上のように、本発明で用いる前駆体溶液組成物は、高い固形分濃度を有するものであり、さらに、高含有量でカーボンブラックを含んでいるものである。さらに、これを用いて成形される半導電性ポリイミド樹脂ベルトは高いカーボンブラック濃度を有しており、しかも、ポリイミド樹脂の本来の機械的特性（強靭性等）が充分に保持されている。
【００９９】
得られる半導電性ポリイミド樹脂ベルトの平均膜厚は、通常５０〜１５０μｍ程度、好ましくは６０〜１２５μｍ程度に調節される。
【０１００】
このように製造した本発明の半導電性ポリイミド樹脂ベルトは、例えば、電子写真機器のカラー画像形成装置の中間転写ベルトとして使用した場合、ベルトの幅方向にかかる荷重によるクラックや割れが発生しにくく、耐久性に優れ、長期間走行させても安定した使用が可能である優れた機械的特性を発揮することができる。
【０１０１】
本発明の半導電性ポリイミド樹脂ベルトは、電子写真機器の中間転写ベルト、一本のベルトで転写と定着を兼ね備えた転写兼定着ベルトのベルト基材として有効である。転写兼定着ベルトとして使用する場合には、表面に付着するトナーの剥離性向上のため、表面に非粘着性の樹脂皮膜を形成することが有効である。その非粘着性の樹脂皮膜の材料としては、ポリテトラフルオロエチレン（ＰＴＦＥ）、テトラフルオロエチレン−パーフルオロアルキルビニルエーテル共重合体（ＰＦＡ）、テトラフルオロエチレン−ヘキサフルオロプロピレン共重合体（ＦＥＰ）等のフッ素系樹脂等が好ましい。また、弾性シリコーン樹脂、フッ素ゴム樹脂、弾性フロロシリコーン樹脂、弾性ポリシロキサン等を用いてもよい。
【発明の効果】
【０１０２】
本発明は、カラー画像形成装置において正確な転写を実現することができ、長期間安定して高品質の転写画像を得ることができる等の優れた電気的特性とともに、ベルトの幅方向にかかる荷重による塑性変化による平面性の悪化が発生しにくく、耐久性に優れ、長期間走行させても安定した使用が可能である等の優れた物理的特性を兼ね備えた半導電性ポリイミド樹脂ベルトを提供することができる。また、本発明の半導電性ポリイミド樹脂ベルトは、中間転写ベルト、一本のベルトで転写と定着を兼ね備えた転写兼定着ベルトとして有効である。
【図面の簡単な説明】
【０１０３】
【図１】平面度測定方法の概略図を示す。
【図２】図１のＡＡ断面図を示す。
【図３】高電圧印加テスト及び空転耐久テストに用いる通電システムの模式図を示す。
【発明を実施するための形態】
【０１０４】
以下、比較例と共に実施例を用いて本発明をより詳細に説明するが、本発明はこれら実施例に限定されるものではない。
【０１０５】
実施例１
（カーボンブラック分散ポリイミド前駆体溶液組成物の作製）
全カルボン酸二無水物成分に対してパラ−ターフェニル−３，３’，４，４’−テトラカルボン酸二無水物（ＴＰＤＡ）１００モル％と、全芳香族ジアミン成分に対して４，４’−ジアミノ−パラ−ターフェニル７０モル％、４，４’−ジアミノジフェニルエーテル（ＤＡＤＥ）３０モル％とを、カルボン酸二無水物成分と芳香族ジアミン成分との略等モル量でＮ−メチル−２−ピロリドン中で重合してポリイミド前駆体のポリアミド酸溶液を５ｋｇ用意した。この溶液は粘度９．０Ｐａ・ｓ（２５℃）、不揮発分濃度１８重量％であった。
【０１０６】
この溶液にオイルファーネス系カーボンブラック（ＣＢ１、ｐＨ：４．１、窒素吸着比表面積：９５ｍ2/ｇ、ＤＢＰ吸収量：６５ｍｌ/１００ｇ、揮発分含有量：２．１重量％）を０．２５ｋｇとＮ−メチル−２−ピロリドン１．８ｋｇを加えて、ボールミルにてカーボンブラックの均一分散を行い、カーボンブラック分散ポリイミド前駆体溶液組成物Ａ（以下、前駆体溶液組成物Ａとする）を調製した。この溶液の固形分濃度は１６．３重量％であり、この固形分重量のうち、カーボンブラックの含有量は、２１．７重量％であった。また、溶液中でのカーボンブラックの平均粒子径は０．２８μｍ、最大粒径は０．５１μｍであった。
【０１０７】
（カーボンブラック充填ポリイミドシームレスベルトの作製）
前記前駆体溶液組成物Ａを、外径３２４ｍｍ、内径３００ｍｍ、長さ５００ｍｍの円筒金型内周面にスプレー法にて塗布し、重量加速度の４．０倍の遠心加速度（約１５４r.p.m）で回転させながら、長さ５００ｍｍの円筒金型内周面に長さ４８０ｍｍの均一な展開膜を得た。塗布の厚さは、不揮発分濃度から算出し、ポリイミド樹脂ベルトの厚さが７５μｍになるように決定した。その後も重量加速度の４．０倍の遠心加速度（約１５４r.p.m）で回転させたまま、３０分間かけて１２０℃に昇温し、その後１２０℃で１００分間保持して溶媒を揮発させた。
【０１０８】
次に、この管状物を円筒金型の内周面に付着したまま高温加熱炉に投入し、１５０分間かけて３２０℃に昇温し（昇温速度：約１．３３℃／分）、３２０℃で６０分間高温加熱することでポリイミド転化を完了した。その後、室温まで冷却し、金型内面より剥離し、平均厚さ７５μｍのカーボンブラック充填ポリイミドシームレスベルトを得た。
【０１０９】
実施例２
（カーボンブラック分散ポリイミド前駆体溶液の作製）
全カルボン酸二無水物成分に対してパラ−ターフェニル−３，３’，４，４’−テトラカルボン酸二無水物（ｐ−ＴＰＤＡ）１００モル％と、全芳香族ジアミン成分に対してジアミン成分として４，４’−ジアミノ−パラ−ターフェニル５０モル％と４，４’−ビス（４−アミノフェノキシ）ビフェニル５０モル％とを、カルボン酸二無水物成分と芳香族ジアミン成分との略等モル量でＮ−メチル−２−ピロリドン中で重合してポリイミド前駆体のポリアミド酸溶液を５ｋｇ用意した。この溶液は粘度８．５Ｐａ・ｓ（２５℃）、不揮発分濃度１９重量％であった。
【０１１０】
この溶液にオイルファーネス系カーボンブラック（ＣＢ２、ｐＨ：２．５、窒素吸着比表面積：１２０ｍ2/ｇ、ＤＢＰ吸収量：１０５ｍｌ/１００ｇ、揮発分含有量：３．９重量％）を０．２１ｋｇとＮ−メチル−２−ピロリドン１．８ｋｇを加えて、ボールミルにてカーボンブラックの均一分散を行い、カーボンブラック分散ポリイミド前駆体溶液組成物Ｂ（以下、前駆体溶液組成物Ｂとする）を調製した。この溶液の固形分濃度は１６．５重量％であり、固形分重量のうち、カーボンブラックの含有量は、１８．１重量％であった。また、溶液中でのカーボンブラックの平均粒子径は０．２６μｍ、最大粒径は０．４４μｍであった。
【０１１１】
（カーボンブラック充填ポリイミドシームレスベルトの作製）
上記前駆体溶液組成物Ｂを用いた以外は実施例１と同様にして、カーボンブラック充填ポリイミドシームレスベルト（平均膜厚：７５μｍ）を作製した。
【０１１２】
実施例３
（カーボンブラック分散ポリイミド前駆体溶液の作製）
全カルボン酸二無水物成分に対してパラ−ターフェニル−３，３’，４，４’−テトラカルボン酸二無水物（ｐ−ＴＰＤＡ）１００モル％と、全芳香族ジアミン成分に対して４，４’−ジアミノ−パラ−ターフェニル６０モル％と、ビス［４−（４−アミノフェノキシ）フェニル］エーテル４０モル％とを、カルボン酸二無水物成分と芳香族ジアミン成分との略等モル量でＮ−メチル−２−ピロリドン中で重合してポリイミド前駆体のポリアミド酸溶液を５ｋｇ用意した。この溶液は粘度７．０Ｐａ・ｓ（２５℃）、不揮発分濃度１８重量％であった。
【０１１３】
この溶液にオイルファーネス系カーボンブラック（ＣＢ３、ｐＨ：２．３、窒素吸着比表面積：１２０ｍ2/ｇ、ＤＢＰ吸収量：７５ｍｌ/１００ｇ、揮発分含有量：３．３重量％）を０．２８ｋｇとＮ−メチル−２−ピロリドン１．８ｋｇを加えて、ボールミルにてカーボンブラックの均一分散を行い、カーボンブラック分散ポリイミド前駆体溶液組成物Ｃ（以下、前駆体溶液組成物Ｃとする）を調製した。この溶液の固形分濃度は１６．７重量％であり、固形分重量のうち、カーボンブラックの含有量は、２３．７重量％であった。また、溶液中でのカーボンブラックの平均粒子径は０．２５μｍ、最大粒径は０．４４μｍであった。
【０１１４】
（カーボンブラック充填ポリイミドシームレスベルトの作製）
上記前駆体溶液組成物Ｃを用いた以外は実施例１と同様にして、カーボンブラック充填ポリイミドシームレスベルト（平均膜厚：７５μｍ）を作製した。
【０１１５】
比較例１
（カーボンブラック分散ポリイミド前駆体溶液の作製）
全カルボン酸二無水物成分に対してパラ−ターフェニル−３，３’，４，４’−テトラカルボン酸二無水物（ｐ−ＴＰＤＡ）１００モル％と、全芳香族ジアミン成分に対してパラフェニレンジアミン（ＰＰＤ）１００モル％とを、カルボン酸二無水物成分と芳香族ジアミン成分との略等モル量でＮ−メチル−２−ピロリドン中で重合してポリイミド前駆体のポリアミド酸溶液を５ｋｇ用意した。この溶液は粘度８．０Ｐａ・ｓ（２５℃）、不揮発分濃度２０．０重量％であった。
【０１１６】
この溶液に実施例１で用いたオイルファーネス系カーボンブラック（ＣＢ１、ｐＨ：４．１、窒素吸着比表面積：９５ｍ2/ｇ、ＤＢＰ吸収量：６５ｍｌ/１００ｇ、揮発分含有量：２．１重量％）を０．３０ｋｇとＮ−メチル−２−ピロリドン１．８ｋｇを加えて、ボールミルにてカーボンブラックの均一分散を行い、カーボンブラック分散ポリイミド前駆体溶液組成物Ｄ（以下、前駆体溶液組成物Ｄとする）を調製した。この溶液の固形分濃度は１８．３重量％であり、固形分重量のうち、カーボンブラックの含有量は、２３．０重量％であった。また、溶液中でのカーボンブラックの平均粒子径は０．２８μｍ、最大粒径は０．５１μｍであった。
【０１１７】
（カーボンブラック充填ポリイミドシームレスベルトの作製）
上記前駆体溶液組成物Ｄを用いた以外は実施例１と同様にして、カーボンブラック充填ポリイミドシームレスベルト（平均膜厚：７５μｍ）を作製した。
【０１１８】
比較例２
（カーボンブラック分散ポリイミド前駆体溶液の作製）
全カルボン酸二無水物成分に対してパラ−ターフェニル−３，３’，４，４’−テトラカルボン酸二無水物（ｐ−ＴＰＤＡ）１００モル％と、全芳香族ジアミン成分に対して４，４’−ジアミノジフェニルエーテル（ＤＡＤＥ）１００モル％とを、カルボン酸二無水物成分と芳香族ジアミン成分との略等モル量でＮ−メチル−２−ピロリドン中で重合してポリイミド前駆体のポリアミド酸溶液を５ｋｇ用意した。この溶液は粘度７．５Ｐａ・ｓ（２５℃）、不揮発分濃度２０．０重量％であった。
【０１１９】
この溶液に実施例２で用いたオイルファーネス系カーボンブラック（ＣＢ２、ｐＨ：２．５、窒素吸着比表面積：１２０ｍ2/ｇ、ＤＢＰ吸収量：１０５ｍｌ/１００ｇ、揮発分含有量：３．９重量％）を０．２４ｋｇとＮ−メチル−２−ピロリドン１．８ｋｇを加えて、ボールミルにてカーボンブラックの均一分散を行い、カーボンブラック分散ポリイミド前駆体溶液組成物Ｅ（以下、前駆体溶液組成物Ｅとする）を調製した。この溶液の固形分濃度は１７．６重量％であり、固形分重量のうち、カーボンブラックの含有量は、１９．３重量％であった。また、溶液中でのカーボンブラックの平均粒子径は０．２６μｍ、最大粒径は０．４４μｍであった。
【０１２０】
（カーボンブラック充填ポリイミドシームレスベルトの作製）
上記前駆体溶液組成物Ｅを用いた以外は実施例１と同様にして、カーボンブラック充填ポリイミドシームレスベルト（平均膜厚：７６μｍ）を作製した。
【０１２１】
以上の実施例１〜３、比較例１〜２より得たポリイミドシームレスベルトについて、下記の特性を評価した。その結果を、表１〜３に示す。
【０１２２】
本明細書に記載される各物性値の測定は、以下のようにして行った。
【０１２３】
＜カーボンブラック分散ポリイミド前駆体溶液組成物中の固形分濃度の測定＞
カーボンブラック分散ポリイミド前駆体溶液組成物中の固形分濃度は、次のように算出された値である。試料を金属カップ等の耐熱性容器で精秤し、この時の試料の重量をＡ（ｇ）とする。試料を入れた耐熱性容器を電気オーブンに入れて、１２０℃×１５分、１８０℃×１５分、及び３００℃×３０分で順次昇温しながら加熱、乾燥し、得られる固形分の重量（不揮発分重量）をＢ（ｇ）とする。同一試料について５個のサンプルのＡ及びＢの値を測定し（ｎ＝５）、次式にあてはめて固形分濃度を求めた。その５個のサンプルの平均値を、固形分濃度とした。
【０１２４】
固形分濃度＝Ｂ／Ａ×１００（％）
【０１２５】
＜窒素吸着表面積＞
窒素吸着表面積は、ＪＩＳ Ｋ６２１７（低温窒素吸着法）に準拠して測定した。或いは、市販カーボンの特性データを参照した。
【０１２６】
＜ＤＢＰ吸収量＞
ＤＢＰ吸収量は、ＪＩＳ Ｋ６２１７に準拠して測定した。或いは、市販カーボンの特性データを参照した。
【０１２７】
＜カーボンブラックの揮発分含有量＞
揮発分含有量は、ＪＩＳ Ｋ６２２１に準拠して、該カーボンブラックを９５０℃で７分間加熱した時の減量を測定し、加熱前のカーボンブラック重量に対する減量をパーセント表示（重量％）した。
【０１２８】
＜カーボンブラックのｐＨ＞
ｐＨ値は、ＡＳＴＭ Ｄ１５１２に準拠した値とした。
【０１２９】
＜カーボンブラックの粒度＞
溶液中でのカーボンブラックの粒度は、ＨＯＲＩＢＡ社製ＬＡ−９２０型レーザー回折・散乱式粒度分布測定装置を用いて測定した値である。
【０１３０】
＜半導電性ポリイミド樹脂ベルトの表面抵抗率＞
表面抵抗率（ＳＲ）の測定は、得られた半導電性ポリイミド樹脂ベルトを長さ４００ｍｍにカットしたものをサンプルとして、三菱化学（株）製の抵抗測定器“ハイレスタＩＰ・ＵＲプロ−ブ”を使って、幅方向に等ピッチで３カ所と縦（周）方向に４カ所の合計１２ヶ所について各々測定し、全体の平均値で示した。表面抵抗率（ＳＲ）は電圧５００Ｖ印加の下１０秒経過後に測定した。
【０１３１】
＜力学特性の評価＞
得られたカーボンブラック充填ポリイミドシームレスベルトから、試験片（５ｍｍ×４０ｍｍ）を切り出し、この試験片を用いて、ＪＩＳ Ｋ７１２７の引張条件に基づいて、オートグラフ（（株）島津製作所製、ＡＧＳ−５ｋＮＧ）により、引張速度５０ｍｍ／分、測定温度２３℃の条件で試験片の引張降伏強さ：σｙ（ＭＰａ）、引張破断強さ：σｂ（ＭＰａ）及び引張伸度（％）を測定した。なお、それぞれの特性値は、上記各カーボンブラック充填ポリイミドシームレスベルトからそれぞれ５つの試験片を切り出し、各試験片について測定した値の平均値として求めた。
【０１３２】
＜平面度測定＞
得られた各カーボンブラック充填ポリイミドシームレスベルトを幅３５０ｍｍにカットし、図１に示すような直径３０ｍｍの２本のローラー（３）に３５Ｎの張力で張架した状態で、キーエンス（株）製のレーザ変位計（製品番号：タイプＫＬ０８０）（２）でベルトの幅方向にベルト表面の変位量を読み取った。そして、図２に示すように、最大値から最小値を差分した値を幅方向の平面度とした。また、後述する高電圧印加テスト及び空転耐久テストの評価を行った後のポリイミドシームレスベルトについても、前述の方法により平面度測定を行った。
【０１３３】
＜高電圧印加テスト及び空転耐久テスト＞
１０℃、２５％ＲＨの環境下、走行速度を２８０ｍｍ／ｓで、図３に示す通電システムにて評価した。実施例および比較例で得られたベルト（１）を、電圧印加ローラー（５）により４．０ｋＶ（通電電流約４０μＡ）の印加電圧で、５０時間運転した後の表面抵抗率の変動を測定した。その後、印加電圧なしで走行速度を２８０ｍｍ／ｓの速度で連続３００時間の空転耐久評価を実施した。
【０１３４】
【表１】
2014122350.tif 000012
【０１３５】
【表２】
2014122350.tif 000013
【０１３６】
【表３】
2014122350.tif 000014
【０１３７】
表３より、実施例１〜３は、高い平面度が得られた。これは、ターフェニル−テトラカルボン酸と芳香環数が３個および４個の芳香族ジアミンを主成分とすることで、ポリイミド樹脂の繰り返し単位中のイミド基（環）の濃度を減らすことができ、イミド化時の脱水量を減らし体積収縮力を低減できるため、と考えられる。そして、空転耐久評価で連続３００時間行ってもベルトが破損せず、平面度の悪化が少なかった。比較例２は評価前の平面度は比較的小さい値であったが、耐久評価後ではかなり悪化した。これは、引張降伏強さが１８０ＭＰａよりかなり小さく、ベルトの幅方向にかかる荷重による塑性変形（伸びによる寸法変化）を起こしたと考えられる。
【０１３８】
また、実施例１〜３のベルトは、高電圧印加テストにおいても表面抵抗率の変化（低下）はなかった。これは、樹脂中にカーボンブラックを高充填化させること、即ち、樹脂中でカーボンブラックが可能な限り連続した均一な分散状態であるためと考える。
【０１３９】
これらの結果は、本発明の半導電性ポリイミド樹脂ベルトを、例えば中間転写ベルトとして用いた場合、過大な電流を繰り返し流しても表面抵抗率の変化がなく高品質の転写画像が得られ、しかも長期間の使用でも破損することがないことを意味する。
【符号の説明】
【０１４０】
１ 無端管状フィルム
２ レーザー変位計
３ ローラー
４ レーザー変位計の走査方向
５ 電圧印加ローラー
６ 走行方向
【図１】
2014122350.tif 000015
【図２】
2014122350.tif 000016
【図３】
2014122350.tif 000017